(57)【要約】【課題】酸素原子と、ケイ素原子と、を含む研磨対象物を高い研磨速度で研磨することができ、かつ該研磨対象物表面のスクラッチを低減させることができる研磨用組成物を提供する。【解決手段】酸素原子と、ケイ素原子と、を含む研磨対象物を研磨するために用いられる研磨用組成物であって、平均一次粒子径が３ｎｍ以上８ｎｍ以下である砥粒Ａと、平均一次粒子径が８ｎｍを超える砥粒Ｂと、分散媒と、を含み、前記研磨用組成物中の砥粒Ｂの含有量は、前記研磨用組成物中の前記砥粒Ａの含有量より多く、前記砥粒Ａおよび前記砥粒Ｂの平均シラノール基密度が２．０個／ｎｍ２以下であり、前記砥粒Ｂのアスペクト比が、１．３を超えて２．０以下である、研磨用組成物。【選択図】なし【特許請求の範囲】
【請求項１】
酸素原子と、ケイ素原子と、を含む研磨対象物を研磨するために用いられる、研磨用組成物であって、
平均一次粒子径が３ｎｍ以上８ｎｍ以下である砥粒Ａと、平均一次粒子径が８ｎｍを超える砥粒Ｂと、分散媒と、を含み、
前記研磨用組成物中の砥粒Ｂの含有量は、前記研磨用組成物中の前記砥粒Ａの含有量より多く、
前記砥粒Ａおよび前記砥粒Ｂの平均シラノール基密度が２．０個／ｎｍ２以下であり、
前記砥粒Ｂのアスペクト比が、１．３を超えて２．０以下である、研磨用組成物。
【請求項２】
ｐＨが２．０以上６．０以下である、請求項１に記載の研磨用組成物。
【請求項３】
前記研磨対象物がオルトケイ酸テトラエチルを含む、請求項１または２に記載の研磨用組成物。
【請求項４】
前記砥粒Ａと前記砥粒Ｂとの質量比（砥粒Ａ／砥粒Ｂ）が、０．０１／９９．９９〜２０／８０である、請求項１〜３のいずれか１項に記載の研磨用組成物。
【請求項５】
前記砥粒Ａと前記砥粒Ｂとの質量比（砥粒Ａ／砥粒Ｂ）が、０．０１／９９．９９〜８／９２である、請求項４に記載の研磨用組成物。
【請求項６】
前記砥粒Ａおよび前記砥粒Ｂの前記研磨用組成物中における含有量（砥粒濃度）が、２質量％以上である、請求項１〜５のいずれか１項に記載の研磨用組成物。
【請求項７】
酸素原子と、ケイ素原子と、を含む研磨対象物を、請求項１〜６のいずれか１項に記載の研磨用組成物を用いて研磨する、研磨方法。
【発明の詳細な説明】
【技術分野】
【０００１】
本発明は、研磨用組成物に関する。
【背景技術】
【０００２】
近年、半導体基板表面の多層配線化に伴い、デバイスを製造する際に、物理的に半導体基板を研磨して平坦化する、いわゆる、化学的機械的研磨（Ｃｈｅｍｉｃａｌ  Ｍｅｃｈａｎｉｃａｌ  Ｐｏｌｉｓｈｉｎｇ；ＣＭＰ）技術が利用されている。ＣＭＰは、シリカやアルミナ、セリア等の砥粒、防食剤、界面活性剤などを含む研磨用組成物（スラリー）を用いて、半導体基板等の研磨対象物（被研磨物）の表面を平坦化する方法であり、研磨対象物（被研磨物）は、シリコン、ポリシリコン、シリコン酸化膜（酸化ケイ素）、シリコン窒化物や、金属等からなる配線、プラグなどである。【０００３】
例えば、酸化ケイ素を研磨するためのＣＭＰスラリーとして、特許文献１では、塩、可溶性セリウム、カルボン酸、およびヒュームドシリカを含む水性化学機械的研磨組成物が開示されている。また、特許文献２では、水、０．１〜４０重量％のコロイダルシリカ砥粒、および０．００１〜５重量％の添加剤（ピリジン誘導体）を含む化学機械研磨組成物が開示されている。
【先行技術文献】
【特許文献】
【０００４】
【特許文献１】特表２００１−５０７７３９号公報
【特許文献２】特開２０１５−０６３６８７号公報
【発明の概要】
【発明が解決しようとする課題】
【０００５】
しかしながら、特許文献１に記載の水性化学機械的研磨組成物によれば、酸化ケイ素基板の研磨速度は向上するものの、基板表面のスクラッチが多く発生するという問題がある。【０００６】
また、特許文献２に記載の化学機械研磨組成物によれば、酸化ケイ素基板表面のスクラッチは抑制されるものの、研磨速度が十分でないという問題がある。【０００７】
このように、酸素原子とケイ素原子とを含む研磨対象物の研磨においては、研磨速度の向上およびスクラッチ低減という、いわば相反する課題を解決することができる研磨用組成物が求められていた。【０００８】
そこで本発明は、酸素原子と、ケイ素原子と、を含む研磨対象物を高い研磨速度で研磨することができ、かつ該研磨対象物表面のスクラッチを低減させることができる研磨用組成物を提供することを目的とする。
【課題を解決するための手段】
【０００９】
上記課題を解決すべく、本発明者らは鋭意研究を積み重ねた。その結果、粒径の小さな砥粒Ａと、砥粒Ａよりも粒径が大きい砥粒Ｂとを含み、砥粒Ｂの方が砥粒Ａの含有量より多く、砥粒Ａおよび砥粒Ｂの平均シラノール基密度が２．０個／ｎｍ２以下であり、かつ砥粒Ｂのアスペクト比が、１．３を超えて２．０以下である、研磨用組成物によって、課題が解決することを見出した。そして、上記知見に基づいて、本発明を完成するに至った。【００１０】
すなわち、本発明は、酸素原子と、ケイ素原子と、を含む研磨対象物を研磨するために用いられる、研磨用組成物であって、平均一次粒子径が３ｎｍ以上８ｎｍ以下である砥粒Ａと、平均一次粒子径が８ｎｍを超える砥粒Ｂと、分散媒と、を含み、前記研磨用組成物中の砥粒Ｂの含有量は前記研磨用組成物中の前記砥粒Ａの含有量より多く、前記砥粒Ａおよび前記砥粒Ｂの平均シラノール基密度が２．０個／ｎｍ２以下であり、前記砥粒Ｂのアスペクト比が、１．３を超えて２．０以下である、研磨用組成物である。
【発明の効果】
【００１１】
本発明によれば、酸素原子と、ケイ素原子と、を含む研磨対象物を高い研磨速度で研磨することができ、かつ該研磨対象物表面のスクラッチを低減させることができる研磨用組成物が提供されうる。
【発明を実施するための形態】
【００１２】
本発明は、酸素原子と、ケイ素原子と、を含む研磨対象物を研磨するために用いられる、研磨用組成物であって、平均一次粒子径が３ｎｍ以上８ｎｍ以下である砥粒Ａと、平均一次粒子径が８ｎｍを超える砥粒Ｂと、分散媒と、を含み、前記研磨用組成物中の砥粒Ｂの含有量は前記研磨用組成物中の前記砥粒Ａの含有量より多く、前記砥粒Ａおよび前記砥粒Ｂの平均シラノール基密度が２．０個／ｎｍ２以下であり、前記砥粒Ｂのアスペクト比が、１．３を超えて２．０以下である、研磨用組成物である。このような構成を有する本発明の研磨用組成物は、酸素原子と、ケイ素原子と、を含む研磨対象物を高い研磨速度で研磨することができ、かつ該研磨対象物表面のスクラッチを低減させることができる。
【００１３】
本発明の研磨用組成物を用いた場合に、上記の効果が得られる詳細な理由は不明であるが、下記のような理由であると考えられる。なお、本発明は、下記理由に制限されるものではない。
【００１４】
すなわち、本発明の砥粒Ａおよび砥粒Ｂは、平均シラノール基密度が低いため、ゼータ電位がプラスを示す傾向にある。これに対して、酸素原子と、ケイ素原子とを含む研磨対象物のゼータ電位はマイナスである。よって、砥粒Ａおよび砥粒Ｂと、研磨対象物とは互いに引きつけ合うため、研磨速度は向上する。
【００１５】
一方、砥粒の平均シラノール基密度が低いと、真密度が高くなり、硬度が高くなってしまう。硬度が高い砥粒を用いた場合、一般的には研磨対象物表面のスクラッチは増える傾向にある。また、砥粒のアスペクト比が高い場合、その異形的形状により、やはり研磨対象物表面のスクラッチは増える傾向にあることが一般的である。
【００１６】
しかしながら、本発明のように、砥粒Ａおよび砥粒Ｂの含有量の関係の要件と、砥粒Ａおよび砥粒Ｂの平均シラノール基密度の要件と、砥粒Ｂのアスペクト比の要件と、を組み合わせると、何らかの相互作用があり、メカニズムは定かではないが、驚くべきことに、酸素原子とケイ素原子とを含む研磨対象物を高い研磨速度で研磨することができ、しかも研磨対象物表面のスクラッチの低減も達成できるという、相反する課題を解決することができる。
【００１７】
以下、本発明を詳細に説明する。
【００１８】
［研磨対象物］
本発明に係る研磨対象物は、酸素原子と、ケイ素原子と、を含む。このような研磨対象物の例としては、例えば、酸化ケイ素（ＳｉＯ２）、オルトケイ酸テトラエチル（ＴＥＯＳ）等の材料が挙げられる。これら材料は、単独で用いてもよいしまたは２種以上組み合わせて用いてもよい。本発明の研磨用組成物による効果は、特に、研磨対象物がオルトケイ酸テトラエチル（ＴＥＯＳ）を含む場合に、より発揮されやすい。よって、本発明の好ましい実施形態によれば、前記研磨対象物がオルトケイ酸テトラエチルを含む。
【００１９】
上記の酸素原子とケイ素原子とを含む材料を含んでいれば、本発明に係る研磨対象物は、他の材料を含んでいてもよい。他の材料の例としては、例えば、窒化ケイ素（ＳｉＮ）、炭化ケイ素（ＳｉＣ）、サファイア（Ａｌ２Ｏ３）、シリコンゲルマニウム（ＳｉＧｅ）等が挙げられる。
【００２０】
次に、本発明の研磨用組成物の構成について、詳細に説明する。
【００２１】
［砥粒］
本発明で用いられる砥粒Ａおよび砥粒Ｂの種類としては、例えば、シリカ、アルミナ、ジルコニア、チタニア等の金属酸化物が挙げられる。砥粒Ａおよび砥粒Ｂの種類は、それぞれ単独の種類であってもよいし、または２以上の種類であってもよい。また、砥粒Ａの種類と砥粒Ｂの種類とは、同じでもよいし異なっていてもよい。さらに、砥粒Ａおよび砥粒Ｂは、それぞれ市販品を用いてもよいし合成品を用いてもよい。
【００２２】
砥粒Ａおよび砥粒Ｂの種類としては、好ましくはシリカであり、より好ましくはコロイダルシリカである。コロイダルシリカの製造方法としては、ケイ酸ソーダ法、ゾルゲル法が挙げられ、いずれの製造方法で製造されたコロイダルシリカであっても、本発明の砥粒Ａおよび砥粒Ｂとして好適に用いられる。しかしながら、金属不純物低減の観点から、高純度で製造できるゾルゲル法により製造されたコロイダルシリカが好ましい。
【００２３】
＜平均一次粒子径＞
本発明で使用される砥粒Ａは、平均一次粒子径が３ｎｍ以上８ｎｍ以下である。砥粒Ａの平均一次粒子径が３ｎｍ未満の場合、砥粒１個当たりの研磨速度促進の効果が著しく低いため、研磨速度の促進効果が低い。
【００２４】
砥粒Ａの平均一次粒子径の下限値は、４．０ｎｍ以上が好ましく、５．０ｎｍ以上がより好ましく、６．０ｎｍ以上がさらに好ましい。また、砥粒Ａの平均一次粒子径の上限値は、８．０ｎｍ未満であることが好ましく、７．５ｎｍ以下がより好ましく、６．５ｎｍ以下がさらに好ましい。
【００２５】
また、本発明で使用される砥粒Ｂは、平均一次粒子径が８ｎｍ超である。砥粒が平均一次粒子径が８ｎｍ以下の場合、砥粒１個当たりの研磨速度が低いため、通常、期待した研磨速度促進の効果は得られないが、本発明のように平均一次粒子径が８ｎｍ以下の砥粒Ａを、砥粒Ｂより少なく含有することによって、本発明の所期の効果を奏することができる。
【００２６】
砥粒Ｂの平均一次粒子径の下限値は１５ｎｍ以上が好ましく、２０ｎｍ以上であることがより好ましく、２５ｎｍ以上がさらに好ましく、２７ｎｍ以上がよりさらに好ましい。また、砥粒Ｂの平均一次粒子径の上限値は、特に制限されないが、８０ｎｍ以下であることが好ましく、４０ｎｍ以下であることがより好ましく、３５ｎｍ以下であることがさらに好ましい。
【００２７】
なお、砥粒Ａおよび砥粒Ｂの平均一次粒子径は、ＦＥ−ＳＥＭ（電界放出形走査電子顕微鏡）により測定した値である。
【００２８】
＜平均シラノール基密度＞
本発明の研磨用組成物に含まれる砥粒Ａおよび砥粒Ｂの平均シラノール基密度は、２．０個／ｎｍ２以下である。該平均シラノール基密度が２．０個／ｎｍ２を超える場合、砥粒の硬度が低くなり、研磨速度が低下する。
【００２９】
砥粒Ａおよび砥粒Ｂの平均シラノール基密度は、１．９個／ｎｍ２以下が好ましく、１．８個／ｎｍ２以下がより好ましく、１．７個／ｎｍ２以下がさらに好ましく、研磨速度促進効果を最大限に得ることを考慮すると、１．６個／ｎｍ２以下が好ましく、１．５個／ｎｍ２以下がより好ましい。
【００３０】
砥粒Ａおよび砥粒Ｂの平均シラノール基密度は、スクラッチ数を低減させることを考慮すると、０．５個／ｎｍ２以上であることが好ましく、０．７個／ｎｍ２以上であることがより好ましく、１．２個／ｎｍ２以上であることがさらに好ましい。
【００３１】
なお、平均シラノール基密度の下限値は通常０である。
【００３２】
砥粒Ａおよび砥粒Ｂの平均シラノール基密度（個／ｎｍ２）は、Ｇ．Ｗ．シアーズによる  Ａｎａｌｙｔｉｃａｌ  Ｃｈｅｍｉｓｔｒｙ，  ｖｏｌ．２８，  Ｎｏ．１２，  １９５６，  １９８２〜１９８３に記載された中和滴定を用いたシアーズ滴定法により算出する。シアーズ滴定法は、シラノール基の数を評価する際に一般的に使用される分析手法で、ｐＨ４からｐＨ９まで変化させるのに必要な水酸化ナトリウム水溶液量から算出する方法である。
【００３３】
より具体的には、砥粒Ａおよび砥粒Ｂの平均シラノール基密度は、砥粒Ａと砥粒Ｂとの混合物を測定サンプルとして、上記の方法による滴定を行い、下記計算式により算出する。下記式中のＣは、砥粒Ａおよび砥粒Ｂの総質量（合計質量）を用い、下記式中のＳは、砥粒Ａおよび砥粒ＢのそれぞれのＢＥＴ比表面積を測定し、砥粒Ａおよび砥粒Ｂの混合比によって加重平均を求めた値を用いる。なお、砥粒が１種類である場合の平均シラノール基密度は、「Ｃ」に当該砥粒の質量を代入し、「Ｓ」に当該砥粒のＢＥＴ比表面積を代入することによって、算出することができる。
【００３４】
より具体的には、まず、固形分として１．５０ｇの砥粒を２００ｍｌビーカーに採取し、約１００ｍｌの純水を加えてスラリーとした後、３０ｇの塩化ナトリウムを添加して溶解する。次に、１Ｎ  塩酸を添加してスラリーのｐＨを約３．０〜３．５に調整した後、スラリーが１５０ｍｌになるまで純水を加える。このスラリーに対して、自動滴定装置（平沼産業株式会社製、ＣＯＭ−１７００）使用して、２５℃で０．１Ｎ  水酸化ナトリウムを用いてｐＨが４．０になるよう調整し、さらに、ｐＨ滴定によってｐＨを４．０から９．０に上げるのに要した０．１Ｎ  水酸化ナトリウム溶液の容量Ｖ［Ｌ］を測定する。平均シラノール基密度（シラノール基の数）は、下記式により算出できる。
【００３５】
【数１】
2017057478.tif 000002
【００３６】
上記式中、
ρは、平均シラノール基密度（シラノール基の数）（個／ｎｍ２）を表わし；
ｃは、滴定に用いた水酸化ナトリウム溶液の濃度（ｍｏｌ／Ｌ）を表わし；
Ｖは、ｐＨを４．０から９．０に上げるのに要した水酸化ナトリウム溶液の容量（Ｌ）を表わし；
ＮＡは、アボガドロ定数（個／ｍｏｌ）を表わし；
Ｃは、砥粒Ａおよび砥粒Ｂの総質量（固形分）（ｇ）を表わし；
Ｓは、砥粒Ａおよび砥粒ＢのＢＥＴ比表面積の加重平均値（ｎｍ２／ｇ）を表わす。
【００３７】
なお、「砥粒Ａと砥粒Ｂとの混合物」を測定サンプルとして使用する場合、砥粒Ａおよび砥粒ＢのそれぞれのＢＥＴ比表面積は、遠心分離や、ろ過で分離することによって測定することができる。
【００３８】
砥粒Ａ単独の平均シラノール基密度は、３．８個／ｎｍ２以上であることが好ましく、４．０個／ｎｍ２以上であることがより好ましい。また、砥粒Ａの平均シラノール基密度は、５．１個／ｎｍ２以下であることが好ましく、４．９個／ｎｍ２以下であることがより好ましい。
【００３９】
砥粒Ｂ単独の平均シラノール基密度は、１．３個／ｎｍ２以上であることが好ましく、１．４個／ｎｍ２以上であることがより好ましい。また、砥粒Ｂの平均シラノール基密度は、１．８個／ｎｍ２以下であることが好ましく、１．７個／ｎｍ２以下であることがより好ましい。
【００４０】
さらに、砥粒Ａおよび砥粒Ｂは、平均シラノール基密度が上記範囲を満たす限り、表面修飾されていてもよい。なかでも、特に好ましいのは、有機酸を固定化したコロイダルシリカである。研磨用組成物中に含まれるコロイダルシリカの表面への有機酸の固定化は、例えばコロイダルシリカの表面に有機酸の官能基が化学的に結合することにより行われている。コロイダルシリカと有機酸を単に共存させただけではコロイダルシリカへの有機酸の固定化は果たされない。有機酸の一種であるスルホン酸をコロイダルシリカに固定化するのであれば、例えば、“Ｓｕｌｆｏｎｉｃ  ａｃｉｄ−ｆｕｎｃｔｉｏｎａｌｉｚｅｄ  ｓｉｌｉｃａ  ｔｈｒｏｕｇｈ  ｑｕａｎｔｉｔａｔｉｖｅ  ｏｘｉｄａｔｉｏｎ  ｏｆ  ｔｈｉｏｌ  ｇｒｏｕｐｓ”，  Ｃｈｅｍ．  Ｃｏｍｍｕｎ．  ２４６−２４７  （２００３）に記載の方法で行うことができる。具体的には、３−メルカプトプロピルトリメトキシシラン等のチオール基を有するシランカップリング剤をコロイダルシリカにカップリングさせた後に過酸化水素でチオール基を酸化することにより、スルホン酸が表面に固定化されたコロイダルシリカを得ることができる。あるいは、カルボン酸をコロイダルシリカに固定化するのであれば、例えば、“Ｎｏｖｅｌ  Ｓｉｌａｎｅ  Ｃｏｕｐｌｉｎｇ  Ａｇｅｎｔｓ  Ｃｏｎｔａｉｎｉｎｇ  ａ  Ｐｈｏｔｏｌａｂｉｌｅ  ２−Ｎｉｔｒｏｂｅｎｚｙｌ  Ｅｓｔｅｒ  ｆｏｒ  Ｉｎｔｒｏｄｕｃｔｉｏｎ  ｏｆ  ａ  Ｃａｒｂｏｘｙ  Ｇｒｏｕｐ  ｏｎ  ｔｈｅ  Ｓｕｒｆａｃｅ  ｏｆ  Ｓｉｌｉｃａ  Ｇｅｌ”，  Ｃｈｅｍｉｓｔｒｙ  Ｌｅｔｔｅｒｓ，  ３，  ２２８−２２９  （２０００）に記載の方法で行うことができる。具体的には、光反応性２−ニトロベンジルエステルを含むシランカップリング剤をコロイダルシリカにカップリングさせた後に光照射することにより、カルボン酸が表面に固定化されたコロイダルシリカを得ることができる。
【００４１】
なお、本実施例、比較例で用いた砥粒は、表面修飾はなされていない。
【００４２】
＜アスペクト比＞
砥粒Ｂのアスペクト比（長径／短径）は、１．３を超えて２．０以下である。アスペクト比が１．３以下の場合、研磨対象物の研磨速度が低下する。一方、アスペクト比が２．０を超えると研磨対象物表面のスクラッチが増加する。該アスペクト比は、１．４０以上が好ましく、１．４５以上がより好ましい。また、該アスペクト比は、１．９以下が好ましく、１．８以下がより好ましく、１．７以下がさらに好ましく、１．６以下がよりさらに好ましい。なお、砥粒Ｂのアスペクト比は、ＦＥ−ＳＥＭによって測定された粒子像をランダムで３００個抜き取り、アスペクト比を測定した値の平均値を採用する。
【００４３】
砥粒Ａのアスペクト比（長径／短径）は、特に制限はないが、１．３〜３．０であることが好ましく、１．５〜２．５であることが好ましく、１．６〜２．０であることが好ましく、１．７〜１．９であることがより好ましい。
【００４４】
砥粒Ａおよび砥粒Ｂの平均一次粒子径、砥粒Ａおよび砥粒Ｂの平均シラノール基密度、ならびに砥粒Ｂのアスペクト比は、砥粒の製造方法の選択等により制御することができる。より具体的には、砥粒成長時の温度とｐＨ、滴加速度を制御することによって、シラノール基密度を制御でき、砥粒成長時の温度とｐＨを制御することによってアスペクト比を制御することができる。必要に応じ、特開２００１−００２４１１号公報、特開２０００−１７８０２０号公報、国際公開第２００８／１２３３７３号公報、特開平５−０８５７１６号公報、特開平６−３１６４０７号公報、米国特許６，３３４，８８０号明細書、国際公開第２０１０／０３５６１３号公報等に開示される内容を参照し、あるいは組み合わせることによって制御してもよい。
【００４５】
＜砥粒の含有量、含有比（砥粒Ａと、砥粒Ｂとの比率）＞
本発明においては、研磨用組成物中の砥粒Ｂの含有量は、研磨用組成物中の砥粒Ａの含有量よりも多い。研磨用組成物中の砥粒Ｂの含有量が砥粒Ａの含有量よりも少ないかまたは砥粒Ａの含有量と等しい場合、被研磨面への砥粒の接触面積は増えるが、砥粒Ａの砥粒１個当たりの研磨量が砥粒Ｂと比較して著しく低いために、研磨速度の促進は困難となる。
【００４６】
研磨用組成物中の砥粒Ａと砥粒Ｂとの質量比（砥粒Ａ／砥粒Ｂ）は、０．０１／９９．９９〜２０／８０であることが好ましく、０．０１／９９．９９〜１５／８５であることがより好ましく、０．０１／９９．９９〜１２／８８であることがさらに好ましく、０．０１／９９．９９〜８／９２であることがよりさらに好ましい。この範囲であれば、本発明の効果をより効率よく得ることができる。
【００４７】
研磨用組成物中の砥粒Ａおよび砥粒Ｂの合計の含有量（濃度）の下限値は、組成物の全質量に対して０．００２質量％以上であることが好ましく、０．０２質量％以上であることがより好ましく、０．１質量％以上であることがさらに好ましく、０．５質量％以上であることがよりさらに好ましく、１．５質量％以上であることがよりさらに好ましく、２．０質量％以上が特に好ましい。
【００４８】
また、研磨用組成物中の砥粒Ａおよび砥粒Ｂの合計の含有量（濃度）の上限値は、組成物の全質量に対して１０質量％以下であることが好ましく、８質量％以下であることがより好ましく、６質量％以下であることがさらに好ましく、５質量％以下であることがよりさらに好ましい。このような範囲であれば、コストを抑えながら、高い研磨速度を得ることができる。
【００４９】
［分散媒］
本発明の研磨用組成物は、各成分を分散するための分散媒を含む。分散媒としては水が好ましい。他の成分の作用を阻害することを抑制するという観点から、不純物をできる限り含有しない水が好ましく、具体的には、イオン交換樹脂にて不純物イオンを除去した後、フィルタを通して異物を除去した純水や超純水、または蒸留水が好ましい。
【００５０】
［研磨用組成物のｐＨ］
本発明の研磨用組成物のｐＨは、特に制限されないが、砥粒の分散安定性の観点から、ｐＨの下限は、ｐＨ１．０以上であることが好ましく、ｐＨ２．０以上であることがより好ましい。また、ｐＨの上限は、ｐＨ７．０以下であることが好ましく、ｐＨ６．０以下であることがより好ましく、５．０以下であることがよりさらに好ましく、４．０以下であることが特に好ましい。よって、本発明の好ましい実施形態によれば、本発明の研磨用組成物のｐＨが２．０以上６．０以下である。かかる実施形態によって、所望の加工速度を得ることができる。
【００５１】
該ｐＨは、ｐＨ調節剤を適量添加することにより、調整することができる。研磨用組成物のｐＨを所望の値に調整するために必要に応じて使用されるｐＨ調整剤は酸およびアルカリのいずれであってもよく、また、無機化合物および有機化合物のいずれであってもよい。酸の具体例としては、例えば、硫酸、硝酸、ホウ酸、炭酸、次亜リン酸、亜リン酸およびリン酸等の無機酸；ギ酸、酢酸、プロピオン酸、酪酸、吉草酸、２−メチル酪酸、ｎ−ヘキサン酸、３，３−ジメチル酪酸、２−エチル酪酸、４−メチルペンタン酸、ｎ−ヘプタン酸、２−メチルヘキサン酸、ｎ−オクタン酸、２−エチルヘキサン酸、安息香酸、グリコール酸、サリチル酸、グリセリン酸、シュウ酸、マロン酸、コハク酸、グルタル酸、アジピン酸、ピメリン酸、マレイン酸、フタル酸、リンゴ酸、酒石酸、クエン酸および乳酸などのカルボン酸、ならびにメタンスルホン酸、エタンスルホン酸およびイセチオン酸等の有機硫酸、フィチン酸、ヒドロキシエチリデンジホスホン酸等の有機リン系の酸等の有機酸等が挙げられる。アルカリの具体例としては、水酸化カリウム等のアルカリ金属の水酸化物、アンモニア、エチレンジアミンおよびピペラジンなどのアミン、ならびにテトラメチルアンモニウムおよびテトラエチルアンモニウムなどの第４級アンモニウム塩が挙げられる。これらｐＨ調節剤は、単独でもまたは２種以上混合しても用いることができる。
【００５２】
［他の成分］
本発明の研磨用組成物は、必要に応じて、酸化剤、金属防食剤、防腐剤、防カビ剤、水溶性高分子、難溶性の有機物を溶解するための有機溶媒等の他の成分をさらに含んでもよい。以下、好ましい他の成分である、酸化剤、金属防食剤、防腐剤、および防カビ剤について説明する。
【００５３】
〔酸化剤〕
研磨用組成物に添加し得る酸化剤は、研磨対象物の表面を酸化する作用を有し、研磨用組成物による研磨対象物の研磨速度を向上させる。
【００５４】
使用可能な酸化剤は、過酸化水素、過酸化ナトリウム、過酸化バリウム、オゾン水、銀（ＩＩ）塩、鉄（ＩＩＩ）塩、過マンガン酸、クロム酸、重クロム酸、ペルオキソ二硫酸、ペルオキソリン酸、ペルオキソ硫酸、ペルオキソホウ酸、過ギ酸、過酢酸、過安息香酸、過フタル酸、次亜塩素酸、次亜臭素酸、次亜ヨウ素酸、塩素酸、亜塩素酸、過塩素酸、臭素酸、ヨウ素酸、過ヨウ素酸、過硫酸、ジクロロイソシアヌル酸およびそれらの塩等が挙げられる。これら酸化剤は、単独でもまたは２種以上混合して用いてもよい。
【００５５】
研磨用組成物中の酸化剤の含有量は０．１ｇ／Ｌ以上であることが好ましく、より好ましくは１ｇ／Ｌ以上であり、さらに好ましくは３ｇ／Ｌ以上である。酸化剤の含有量が多くになるにつれて、研磨用組成物による研磨対象物の研磨速度はより向上する。
【００５６】
研磨用組成物中の酸化剤の含有量はまた、２００ｇ／Ｌ以下であることが好ましく、より好ましくは１００ｇ／Ｌ以下であり、さらに好ましくは４０ｇ／Ｌ以下である。酸化剤の含有量が少なくなるにつれて、研磨用組成物の材料コストを抑えることができるのに加え、研磨使用後の研磨用組成物の処理、すなわち廃液処理の負荷を軽減することができる。また、酸化剤による研磨対象物表面の過剰な酸化が起こる虞を少なくすることもできる。
【００５７】
〔金属防食剤〕
研磨用組成物中に金属防食剤を加えることにより、研磨用組成物を用いた研磨で配線の脇に凹みが生じるのをより抑えることができる。また、研磨用組成物を用いて研磨した後の研磨対象物の表面にディッシングが生じるのをより抑えることができる。
【００５８】
使用可能な金属防食剤は、特に制限されないが、好ましくは複素環式化合物または界面活性剤である。複素環式化合物中の複素環の員数は特に限定されない。また、複素環式化合物は、単環化合物であってもよいし、縮合環を有する多環化合物であってもよい。該金属防食剤は、単独でもまたは２種以上混合して用いてもよい。また、該金属防食剤は、市販品を用いてもよいし合成品を用いてもよい。
【００５９】
金属防食剤として使用可能な複素環化合物の具体例としては、例えば、ピロール化合物、ピラゾール化合物、イミダゾール化合物、トリアゾール化合物、テトラゾール化合物、ピリジン化合物、ピラジン化合物、ピリダジン化合物、ピリンジン化合物、インドリジン化合物、インドール化合物、イソインドール化合物、インダゾール化合物、プリン化合物、キノリジン化合物、キノリン化合物、イソキノリン化合物、ナフチリジン化合物、フタラジン化合物、キノキサリン化合物、キナゾリン化合物、シンノリン化合物、ブテリジン化合物、チアゾール化合物、イソチアゾール化合物、オキサゾール化合物、イソオキサゾール化合物、フラザン化合物等の含窒素複素環化合物が挙げられる。
【００６０】
〔防腐剤および防カビ剤〕
本発明で用いられる防腐剤および防カビ剤としては、例えば、２−メチル−４−イソチアゾリン−３−オンや５−クロロ−２−メチル−４−イソチアゾリン−３−オン等のイソチアゾリン系防腐剤、パラオキシ安息香酸エステル類、およびフェノキシエタノール等が挙げられる。これら防腐剤および防カビ剤は、単独でもまたは２種以上混合して用いてもよい。
【００６１】
［研磨用組成物の製造方法］
本発明の研磨用組成物の製造方法は、特に制限されず、例えば、砥粒、および必要に応じて他の成分を、分散媒中で攪拌混合することにより得ることができる。
【００６２】
各成分を混合する際の温度は特に制限されないが、１０〜４０℃が好ましく、溶解速度を上げるために加熱してもよい。また、混合時間も特に制限されない。
【００６３】
［研磨方法および基板の製造方法］
上述のように、本発明の研磨用組成物は、酸素原子と、ケイ素原子と、を含む研磨対象物の研磨に好適に用いられる。よって、本発明は、酸素原子と、ケイ素原子と、を含む研磨対象物を本発明の研磨用組成物で研磨する研磨方法を提供する。
【００６４】
研磨装置としては、研磨対象物を有する基板等を保持するホルダーと回転数を変更可能なモータ等とが取り付けてあり、研磨パッド（研磨布）を貼り付け可能な研磨定盤を有する一般的な研磨装置を使用することができる。
【００６５】
前記研磨パッドとしては、一般的な不織布、ポリウレタン、および多孔質フッ素樹脂等を特に制限なく使用することができる。研磨パッドには、研磨液が溜まるような溝加工が施されていることが好ましい。
【００６６】
研磨条件にも特に制限はなく、例えば、研磨定盤（プラテン）およびヘッド（キャリア）の回転速度は、それぞれ独立して、１０〜５００ｒｐｍが好ましく、研磨対象物を有する基板にかける圧力（研磨圧力）は、０．５〜１０ｐｓｉが好ましい。研磨パッドに研磨用組成物を供給する方法も特に制限されず、例えば、ポンプ等で連続的に供給する方法が採用される。この供給量に制限はないが、研磨パッドの表面が常に本発明の研磨用組成物で覆われていることが好ましい。また研磨時間も制限されない。
【００６７】
研磨終了後、基板を流水中で洗浄し、スピンドライヤ等により基板上に付着した水滴を払い落として乾燥させることにより、酸素原子とケイ素原子とを有する基板が得られる。
【００６８】
本発明の研磨用組成物は一液型であってもよいし、研磨用組成物の一部または全部を任意の混合比率で混合した二液型をはじめとする多液型であってもよい。また、研磨用組成物の供給経路を複数有する研磨装置を用いた場合、研磨装置上で研磨用組成物が混合されるように、予め調整された２つ以上の研磨用組成物を用いてもよい。
【００６９】
また、本発明の研磨用組成物は、原液の形態であってもよく、研磨用組成物の原液を水で希釈することにより調製されてもよい。研磨用組成物が二液型であった場合には、混合および希釈の順序は任意であり、例えば一方の組成物を水で希釈後それらを混合する場合や、混合と同時に水で希釈する場合、また、混合された研磨用組成物を水で希釈する場合等が挙げられる。
【００７０】
［酸素原子と、ケイ素原子と、を含む研磨対象物の研磨速度を向上し、かつ、研磨対象物表面のスクラッチを低減する方法］
本発明によれば、酸素原子と、ケイ素原子と、を含む研磨対象物を、本発明の研磨用組成物を用いて研磨することを有する、当該研磨対象物の研磨速度を向上させ、かつ、研磨対象物表面のスクラッチを低減する方法も提供される。
【００７１】
かかる方法の構成要件については、上記で説明した内容が同様に妥当するため、ここではその説明を省略する。
【実施例】
【００７２】
本発明を、以下の実施例および比較例を用いてさらに詳細に説明する。ただし、本発明の技術的範囲が以下の実施例のみに制限されるわけではない。なお、特記しない限り、「％」および「部」は、それぞれ、「質量％」および「質量部」を意味する。また、下記実施例において、特記しない限り、操作は室温（２５℃）／相対湿度４０〜５０％ＲＨの条件下で行われた。【００７３】
なお、砥粒Ａおよび砥粒Ｂの平均シラノール基密度（単位：個／ｎｍ２）は、上記で説明した、シアーズ法により算出した。【００７４】
また、砥粒Ａおよび砥粒Ｂの平均一次粒子径は、動的光散乱式の粒子径測定装置で測定した。さらに、砥粒Ｂのアスペクト比は、ＦＥ−ＳＥＭによって測定された粒子像をランダムで３００個抜き取り、アスペクト比を測定した値の平均値を算出した。なお、砥粒Ａおよび砥粒Ｂの平均一次粒子径、砥粒Ｂのアスペクト比については、混合物の形態からでも算出可能である。【００７５】
＜実施例１＞
砥粒として砥粒１を準備した。砥粒１は、砥粒Ａとして平均一次粒子径が６．２ｎｍ、平均シラノール基密度が４．２個／ｎｍ２であるコロイダルシリカＡ１が砥粒全体の質量に対して０．２０質量％含まれており、砥粒Ｂとして平均一次粒子径が３０ｎｍ、平均シラノール基密度が１．５個／ｎｍ２でありかつアスペクト比が１．５であるコロイダルシリカＢ１が砥粒全体の質量に対して９９．８０質量％含まれているものであった。砥粒１の平均シラノール基密度は１．７個／ｎｍ２であった。なお、砥粒Ａと砥粒Ｂの含有量は、サンプルをＦＥ−ＳＥＭを用いて３０点ランダムに測定し、その後、画像から各砥粒の個数をカウントし、３０点のカウント数の平均値を算出することによって求めることができる。以下も同様である。また、実施例、比較例で使用した砥粒Ａのアスペクト比はいずれも、１．８であった。【００７６】
上記砥粒１を、組成物中の砥粒Ａと砥粒Ｂとの合計の濃度が１質量％となるように、分散媒（純水）中で攪拌・分散させ、さらに、ｐＨ調整剤として硝酸を研磨用組成物のｐＨが３．０となるように加えることにより、研磨用組成物を作製した（混合温度：約２５℃、混合時間：約１０分）。なお、研磨用組成物（液温：２５℃）のｐＨは、ｐＨメータ（株式会社堀場製作所製  型番：ＬＡＱＵＡ）により確認した。【００７７】
＜実施例２〜４＞
砥粒の濃度を、表１に示す砥粒濃度に変更したこと以外は、実施例１と同様にして研磨用組成物を作製した。【００７８】
＜比較例１＞
砥粒として、砥粒１の代わりに砥粒ｃ１を用いたこと以外は、実施例１と同様にして研磨用組成物を作製した。砥粒ｃ１は、砥粒Ａを含有せず、砥粒Ｂとして平均一次粒子径が３１ｎｍ、平均シラノール基密度が４．５個／ｎｍ２、アスペクト比が１．３であるコロイダルシリカＢ２を砥粒全体の質量に対して１００質量％含むものであった。【００７９】
＜比較例２＞
砥粒として、砥粒１の代わりに砥粒ｃ２を用い、砥粒濃度を１０質量％としたこと以外は、実施例１と同様にして研磨用組成物を作製した。砥粒ｃ２は、砥粒Ａを含有せず、砥粒Ｂとして平均一次粒子径が４０ｎｍ、平均シラノール基密度が１．２個／ｎｍ２でありかつアスペクト比が３．１であるヒュームドシリカＢ１を砥粒全体の質量に対して１００質量％含むものであった。【００８０】
＜比較例３＞
砥粒Ａとして、平均一次粒子径が６．２ｎｍ、平均シラノール基密度が４．７個／ｎｍ２のコロイダルシリカＡ２を準備し、また、砥粒Ｂとして、前記コロイダルシリカＢ２を準備した。砥粒１の代わりに、上記コロイダルシリカＡ２およびコロイダルシリカＢ２を、コロイダルシリカＡ２／コロイダルシリカＢ２＝０．０１／９９．９９の質量比で、かつ組成物中のコロイダルシリカＡ２およびコロイダルシリカＢ２の合計の含有量が５質量％となるように、分散媒（純水）中で攪拌・分散させた砥粒ｃ３を用いたこと以外は、実施例１と同様にして研磨用組成物を作製した。砥粒ｃ３の平均シラノール基密度は、表１に示すとおりである。【００８１】
＜比較例４＞
表１に示すように砥粒Ａと砥粒Ｂとの比率に変更したこと以外は、比較例３と同様にして研磨用組成物を作製した。砥粒ｃ４の平均シラノール基密度は、表１に示すとおりである。【００８２】
＜実施例５＞
砥粒ＢとしてコロイダルシリカＢ２の代わりに平均一次粒子径が３３ｎｍ、平均シラノール基密度が１．５個／ｎｍ２、アスペクト比が１．５であるコロイダルシリカＢ３を使用したこと以外は、比較例３と同様にして、研磨用組成物を作製した。平均シラノール基密度は、表１に示すとおりである。【００８３】
＜実施例６〜９＞
表１に示す砥粒Ａと砥粒Ｂとの比率に変更したこと以外は、実施例５と同様にして各研磨用組成物を作製した。平均シラノール基密度は、表１に示すとおりである。【００８４】
＜比較例５＞
砥粒ｃ３の代わりに、砥粒Ａを含有せず、砥粒Ｂとして前記コロイダルシリカＢ３を砥粒全体の質量に対して１００質量％含む砥粒ｃ５を使用したこと以外は、比較例３と同様にして、研磨用組成物を作製した。平均シラノール基密度は、表１に示すとおりである。【００８５】
＜比較例６＞
砥粒ＡとしてコロイダルシリカＡ２を準備し、また、砥粒Ｂとして、平均一次粒子径が３５ｎｍ、平均シラノール基密度が４．５個／ｎｍ２、アスペクト比が１．６であるコロイダルシリカＢ４を準備した。砥粒１の代わりに、上記コロイダルシリカＡ２およびコロイダルシリカＢ４を、コロイダルシリカＡ２／コロイダルシリカＢ４＝１／９９の質量比で、かつ組成物中のコロイダルシリカＡ２およびコロイダルシリカＢ４の合計の含有量が５質量％となるように、分散媒（純水）中で攪拌・分散させた砥粒ｃ６を用いたこと以外は、実施例１と同様にして研磨用組成物を作製した。【００８６】
＜比較例７＞
砥粒ＢとしてコロイダルシリカＢ４の代わりに、平均一次粒子径が３２ｎｍ、平均シラノール基密度が１．５個／ｎｍ２、アスペクト比が１．３であるコロイダルシリカＢ５を使用したこと以外は、比較例６と同様にして、研磨用組成物を作製した。【００８７】
［研磨速度］
上記で得られた各研磨用組成物を用いて、研磨対象物（ＴＥＯＳ基板）を以下の研磨条件で研磨した際の研磨速度を測定した。【００８８】
（研磨条件）
研磨機：Ｍｉｒｒａ−２００ｍｍ研磨機（アプライドマテリアルズ社製：ＡＭＡＴ）
研磨パッド：ポリウレタン製パッド（ＩＣ１０１０：ロームアンドハース社製）
圧力：１．８ｐｓｉ
コンディショナー（ドレッサー）：ナイロンブラシ（Ａ１６５、３Ｍ社製）
プラテン（定盤）回転数：９３ｒｐｍ
ヘッド（キャリア）回転数：８７ｒｐｍ
研磨用組成物の流量：２００ｍｌ／ｍｉｎ
研磨時間：６０ｓｅｃ
研磨速度（研磨レート）は、研磨対象物の膜厚を光干渉式膜厚測定装置によって求めて、その差を研磨時間で除することにより評価した（下記式参照）。【００８９】
【数２】
2017057478.tif 000003
【００９０】
膜厚は、光干渉式膜厚測定装置（ケーエルエー・テンコール（ＫＬＡ）株式会社製  型番：ＡＳＥＴ）によって求めて、その差を研磨時間で除することにより評価した。【００９１】
＜スクラッチ数＞
研磨対象物表面のスクラッチの個数は、ケーエルエー・テンコール社製のウエハ検査装置“Ｓｕｒｆｓｃａｎ  ＳＰ２”を用いて、ウエハ全面（ただし外周２ｍｍは除く）を測定し、測定した座標をＲｅｖｉｅｗ−ＳＥＭ（ＲＳ−６０００、株式会社日立ハイテクノロジーズ製）で全数観察することで、スクラッチ数を集計した。【００９２】
実施例１〜９および比較例１〜７の研磨用組成物の評価結果を下記表１に示す。【００９３】
【表１】
2017057478.tif 000004
【００９４】
上記表１から明らかなように、実施例の研磨用組成物は、比較例の研磨用組成物に比べて、ＴＥＯＳ基板の研磨速度をより向上させ、かつＴＥＯＳ基板表面のスクラッチも低減させうることが分かった。また、比較例５〜７から明らかなように、砥粒Ａおよび砥粒Ｂの含有量の関係の要件、砥粒Ａおよび砥粒Ｂの平均シラノール基密度の要件、および砥粒Ｂのアスペクト比の要件のうち一つでも要件を満たさない場合には、ＴＥＯＳ基板の研磨速度の向上およびＴＥＯＳ基板表面のスクラッチの低減という効果が得られないことが分かった。【００９５】
なお、本出願は、２０１５年９月３０日に出願された日本国特許出願第２０１５−１９２４２５号に基づいており、その開示内容は、参照により全体として引用されている。
【国際調査報告】
2017057478.tif 000005
2017057478.tif 000006
2017057478.tif 000007
2017057478.tif 000008